(57)【要約】【課題】  比重差の大きい添加元素などを含有するＭｇ合金などを鋳造する際に、偏析を防止して品質の良好な鋳造品を得る。【解決手段】  金属溶湯を収容した鋳型１を、前記金属溶湯を凝固させつつ縦軸を回転軸にして回転装置７によって一定の方向に所定時間回転させ、前記所定時間に到達した後、前記鋳型１を、前記回転の方向と逆方向に所定時間回転させ、前記正逆の回転を繰り返して前記金属溶湯を凝固させる。金属溶湯液面を波立たすことなく該金属溶湯に揺動を与えて撹拌して鋳型内の溶湯の温度分布を均一化できる。偏析出物が極力少なくなるとともに微細均質な組織が得られ、延性、強度に優れた金属材料を得ることができる。【選択図】  図１
2006255716.tif 000002
【特許請求の範囲】
【請求項１】
金属溶湯を収容した鋳型を、前記金属溶湯を凝固させつつ縦軸を回転軸にして一定の方向に所定時間回転させ、前記所定時間に到達した後、前記鋳型を、前記回転の方向と逆方向に所定時間回転させ、前記正逆の回転を繰り返して前記金属溶湯を凝固させることを特徴とする鋳造方法。
【請求項２】
前記鋳型の押湯部の内面形状が非回転体形状からなることを特徴とする請求項１記載の鋳造方法。
【請求項３】
前記鋳型の押湯部の内面に、前記金属溶湯の収容に先立って、前記鋳型を回転させた際に、内部の金属溶湯に撹拌力を与える形状が付与された撹拌部を設けておくことを特徴とする請求項１または２に記載の鋳造方法。
【請求項４】
前記鋳型の鋳造部の内面形状が回転体形状からなることを特徴とする請求項１〜３のいずれかに記載の鋳造方法。
【請求項５】
前記鋳型の回転では、金属溶湯最外周の周速を４００〜１０００ｍｍ／秒とし、一方向での回転時間を５〜６０秒とすることを特徴とする請求項１〜４のいずれかに記載の鋳造方法。
【請求項６】
前記鋳型の正逆の回転を、金属溶湯の凝固温度＋２００℃以下、金属溶湯の凝固温度−５０℃以上の範囲内まで行うことを特徴とする請求項１〜５のいずれかに記載の鋳造方法。
【請求項７】
金属溶湯を収容して凝固させる鋳型と、前記鋳型を縦軸を回転軸にして正逆方向に回転駆動可能な回転装置と、前記鋳型を所定の回転速度で所定時間、一定の方向に連続回転させるとともに、前記所定時間に到達した後、前記回転方向と逆方向に、所定の回転速度で所定時間連続回転させる動作を繰り返すように回転装置を制御する回転制御部とを備えることを特徴とする鋳造装置。
【請求項８】
前記鋳型の押湯部の内面に、前記鋳型の回転に伴って内部の金属溶湯に撹拌力を与える形状が付与された撹拌部が設けられていることを特徴とする請求項７記載の鋳造装置。
【請求項９】
前記撹拌部が、押湯部内面に縦方向に沿って形成された突条であることを特徴とする請求項８記載の鋳造装置。
【請求項１０】
前記突条は、湯口上に突出する上端高さを有していることを特徴とする請求項９記載の鋳造装置。
【請求項１１】
前記突条は、周方向に間隔をおいて、１〜４の個数で設けられていることを特徴とする請求項９または１０に記載の鋳造装置。
【発明の詳細な説明】
【技術分野】
【０００１】
この発明は凝固時に偏析を起こしやすい合金を鋳造する際に好適な鋳造方法および鋳造装置に関するものである。
【背景技術】
【０００２】
比重差の大きい添加元素を含有するため重量偏析の生じやすい合金や、凝固途中に偏析を起こしやすい元素を含有する合金では、製品品質を良好にするために、鋳造時の偏析発生を効果的に防止することが望まれている。特に、Ｍｇ合金やその他の軽合金では、上記偏析が起こりやすい。
鋳造の際生じる合金元素の偏析は、鋳込み温度を下げることで凝固までの時間を短くして、結晶粒成長を低減したり、比重の高い相または原子量の大きい元素が沈降するのを防ぐ方法が考えられる。しかし、実際の鋳造では薄肉形状部や複雑形状部の湯流れ性を考慮せざるをえず実質的に鋳込み温度を下げることは難しい。またインゴットのような単純形状のものでは鋳込み温度は下げられるが、そういったものは概して厚肉であるため、多少鋳込み温度を下げても凝固時間が長く、偏析は必然的に起こってしまう。
【０００３】
その他に、鋳造時の偏析を低減、または組織の微細化をすることで間接的に偏析を低減する方法が提案されている（例えば、特許文献１、２）。
特許文献１に開示された方法は、冷却プレートおよび加熱炉を持たせた方向性凝固炉において水平方向に凝固を行い、水平軸を中心にゆっくり回転させるものであり、温度勾配を充分とりながら引け巣等の鋳造欠陥や偏析を低減する鋳造法である。
また、特許文献２に開示された方法は、鋳型をチルプレート（水冷板）上に設置し、微細な等軸晶組織の製造を目的として鋳型を小刻みに回転・反転または同一方向の回転と停止を繰り返し水平振動を付加する鋳造法である。
【特許文献１】特開２０００−３４３２０４号公報
【特許文献２】特開２００２−３３１３５４号公報
【発明の開示】
【発明が解決しようとする課題】
【０００４】
しかし、特許文献１に示される鋳造法は、冷却プレートと加熱炉を使った高価な装置を使用して高温度勾配を付与した場合でのみ引け巣等の鋳造欠陥なしに製造可能な方法であり、一般の低コストな軽合金の鋳造法に適用することは難しい。また、方向性凝固組織、単結晶組織を壊さないように非常にゆっくり回転させる方法であり、鋳型を加熱しながら凝固させる凝固速度の非常に遅い場合にのみ有効な手法で通常の鋳造においては効果は得られない。
【０００５】
また、特許文献２に示される鋳造法は、マイクロポロシティーを無くすため、特許文献１と同様にチルプレートと加熱炉を使用して健全性を保つ方式であり凝固終了まで長時間この装置を占有するため、コスト高となる。また、このような温度勾配を上下に大きくつけた場合は、微細化効果はあるが上下方向の成分偏析が起こる可能性が非常に高い。これらの方法の他に、電磁攪拌装置を用い溶湯を攪拌することで均質化を図る手法も提案されているが設備投資が莫大で製造コストも高くなるという問題がある。
【０００６】
本発明は、上記に示したような設備・工数等のコストをかけることなしに、溶湯に十分な攪拌力を与え、よって偏析を防止して品質に優れた鋳造品を得ることを可能にする鋳造方法および鋳造装置を提供することを目的としている。また結晶組織の粗大化を防ぐことも本発明の目的の一つである。特には、偏析が起こりやすい肉厚の鋳造品や塑性加工用（押出しや鍛造・圧延用）のインゴットの製造に最適な鋳造方法および鋳造装置を提供することを目的とする。
【課題を解決するための手段】
【０００７】
すなわち、本発明の鋳造方法のうち、請求項１記載の発明は、金属溶湯を収容した鋳型を、前記金属溶湯を凝固させつつ縦軸を回転軸にして一定の方向に所定時間回転させ、前記所定時間に到達した後、前記鋳型を、前記回転の方向と逆方向に所定時間回転させ、前記正逆の回転を繰り返して前記金属溶湯を凝固させることを特徴とする。
【０００８】
請求項２記載の鋳造方法の発明は、請求項１記載の発明において、前記鋳型の押湯部の内面形状が非回転体形状からなることを特徴とする。
【０００９】
請求項３記載の鋳造方法の発明は、請求項１または２に記載の発明において、前記鋳型の押湯部の内面に、前記金属溶湯の収容に先立って、前記鋳型を回転させた際に、内部の金属溶湯に撹拌力を与える形状が付与された撹拌部を設けておくことを特徴とする。
【００１０】
請求項４記載の鋳造方法の発明は、請求項１〜３のいずれかに記載の発明において、前記鋳型の鋳造部の内面形状が回転体形状からなることを特徴とする。
【００１１】
請求項５記載の鋳造方法の発明は、請求項１〜４のいずれかに記載の発明において、前記鋳型の回転が、金属溶湯最外周の周速を４００〜１０００ｍｍ／秒とし、一方向での回転時間を５〜６０秒とすることを特徴とする。
【００１２】
請求項６記載の鋳造方法の発明は、請求項１〜５のいずれかに記載の発明において、前記鋳型の正逆の回転を、金属溶湯の凝固温度＋２００℃以下、金属溶湯の凝固温度−５０℃以上の範囲内まで行うことを特徴とする。
【００１３】
請求項７記載の鋳造装置の発明は、金属溶湯を収容して凝固させる鋳型と、前記鋳型を縦軸を回転軸にして正逆方向に回転駆動可能な回転装置と、前記鋳型を所定の回転速度で所定時間、一定の方向に連続回転させるとともに、前記所定時間に到達した後、前記回転方向と逆方向に、所定の回転速度で所定時間連続回転させる動作を繰り返すように回転装置を制御する回転制御部とを備えることを特徴とする。
【００１４】
請求項８記載の鋳造装置の発明は、請求項７記載の発明において、前記鋳型の押湯部の内面に、前記鋳型の回転に伴って内部の金属溶湯に撹拌力を与える形状が付与された撹拌部が設けられていることを特徴とする。
【００１５】
請求項９記載の鋳造装置の発明は、請求項８記載の発明において、前記撹拌部が、押湯部内面に縦方向に沿って形成された突条であることを特徴とする。
【００１６】
請求項１０記載の鋳造装置の発明は、請求項９記載の発明において、前記突条は、湯口上に突出する上端高さを有していることを特徴とする。
【００１７】
請求項１１記載の鋳造装置の発明は、請求項９または１０に記載の発明において、前記突条は、周方向に間隔をおいて、１〜４の個数で設けられていることを特徴とする。
【００１８】
すなわち、本発明によれば、鋳型の連続回転と正逆回転の切り替えを繰り返すことにより、金属溶湯液面を波立たすことなく鋳型内の溶湯に揺動が与えられ、積極的に攪拌が行われる。これにより鋳型内の溶湯の温度分布が均一化され、鋳型による冷却の影響が大きい鋳型壁近傍を除いては均一な湯温となり凝固開始温度付近まで全体的に液相が保たれる。凝固は注湯後すぐに始まらず、攪拌され続けた液相の温度が下降し、凝固開始温度付近になって初めて凝固が進行していく。そのため凝固は外周部の凝固から中心部の凝固終了まで時間差が少なく、最終凝固部に集まり易い偏析物が非常に少ない状態で凝固する。また、一部偏析が生じたとしても、攪拌により結晶核の生成が促進され結晶組織が小さくなり、結晶粒界に生じる偏析は通常より微細分散され強度劣化への影響が少なくなる。また、上述したような粒界やデンドライト（樹枝状晶）の間にできる融点差や固溶度による偏析だけでなく、撹拌しながら凝固するため原子量の大きい添加元素を含んだ相の沈降が少なく、重量偏析に対しても、攪拌効果と短時間での凝固によって偏析を低減することができる。このように偏析による部分的に強度の低い組織をなくすことで強度ばらつきの少ない安定した良好な材料を製造することができる。また、攪拌に伴う結晶粒の微細化による強度向上等、副次的な効果も期待できる。
【００１９】
一方、撹拌がない場合には鋳型内の溶湯は鋳造品外周部から鋳造中心部に向かい温度勾配がつき、注湯直後から順次凝固が進行するため外周部と中心部の凝固終了までの時間は大きく差が生じる。よって鋳型壁からゆっくりと中心部に向かって凝固していくうちに組織は粗大化し易く、その結果、長い凝固時間と相まって偏析も大きくなる。
【００２０】
なお、上記作用は、通常では凝固時間の長い容積の大きな鋳造物ほど効果は大きい。容積の大きな鋳造物の場合、低い回転で効率的に攪拌するため、押湯部の内面に、溶湯を撹拌できる形状が付与された撹拌部を設けるのが望ましい。該撹拌部は、溶湯に撹拌効果を与えることができるものであればよく、突部、突条、撹拌板などによって構成することができる。より効果的には押湯部に縦方向に沿って突条を設けると効果的である。突条は鋳込み後、湯口部の液相部から１０〜２５ｍｍ程度突出していることが望ましい。また、突条は、周方向において間隔をおいて複数設けることも可能である。好適には１〜４で等角度間隔が望ましい。数を多くすると、攪拌効果が低下するため４以下が望ましい。なお、突条は縦方向に沿っていれば良く、上下方向の他、上下に対し傾斜して設けられていても良く、また真直なものに限定されるものでもない。
【００２１】
また、押湯部の内面が多角形などの非回転体形状を有していれば、鋳型が回転する際に、押湯部の内側に乱流が発生しやすくなり、撹拌効果が高まる。一方、鋳造部では、全体的に流動する必要があるため内面が回転体形状を有しているのが望ましい。
【００２２】
なお、上記鋳型の回転では、金属溶湯の最外周の周速を４００〜１０００ｍｍ／秒の範囲とし、正逆回転の切替間隔を５〜６０秒とするのが望ましい。これは、前記周速が３００ｍｍ／秒未満であると、冷却の影響が大きい鋳型壁近傍の金属溶湯に十分な撹拌効果を与えることができず、一方、１５００ｍｍ／秒を越える周速を与えると、撹拌作用が強すぎて液相面が波立つなどして湯境、ガス巻込み等の不具合があるため、上記速度の範囲となるように鋳型を回転させるのが望ましい。また、正逆回転の間隔は、５秒未満であると、回転の切替が頻繁すぎて流速上昇が不十分であり、一方、６０秒を越えるものとすると、溶湯が定常状態で回転し続けるため、効率よく撹拌作用を得ることができないので、上記切替間隔が望ましい。
【００２３】
また、鋳型の回転は、鋳込み開始後、凝固温度＋２００℃〜凝固温度−５０℃の温度範囲まで行うのが望ましい。凝固温度よりも高い温度で鋳型の回転を終了すると、その後、溶湯の温度分布が不均一になって偏析が生じやすくなる。一方、凝固温度よりも低い温度まで鋳型の回転を継続しても偏析の防止効果はそれ以上には増加せず、無駄であるので、上記温度範囲で鋳型の回転を終了するのが望ましい。
【００２４】
鋳型の回転及び正逆回転の切替は、モータなどによって構成される回転装置を制御する回転制御部によって行うことができる。回転制御部は、制御回路や、プログラムによって動作するＣＰＵなどによって構成することができる。
【００２５】
なお、本発明は、重量偏析や凝固途中に偏析を生じやすい合金の鋳造に適しており、特に亜鉛、希土類金属などを含んだＭｇ合金やその他の軽合金を対象にすることができる。
特に厚肉鋳造品もしくは押出し、圧延、鍛造用のビレットやインゴットに適する。ただし、本発明としては、その対象が特定の金属材料に限定されるものではなく、偏析の抑制や組織の微細化によって有利となる種々の金属材料を対象にすることができる。
【発明の効果】
【００２６】
以上説明したように、本発明の鋳造方法によれば、金属溶湯を収容した鋳型を、前記金属溶湯を凝固させつつ縦軸を回転軸にして一定の方向に所定時間回転させ、前記所定時間に到達した後、前記鋳型を、前記回転の方向と逆方向に所定時間回転させ、前記正逆の回転を繰り返して前記金属溶湯を凝固させるので、偏析出物が極力少なくなるとともに微細均質な組織が得られ、延性、強度に優れた金属材料を得ることができる。
【００２７】
また、本発明の鋳造装置によれば、金属溶湯を収容して凝固させる鋳型と、前記鋳型を縦軸を回転軸にして正逆方向に回転駆動可能な回転装置と、前記鋳型を所定の回転速度で所定時間、一定の方向に連続回転させるとともに、前記所定時間に到達した後、前記回転方向と逆方向に、所定の回転速度で所定時間連続回転させる動作を繰り返すように回転装置を制御する回転制御部とを備えるので、鋳型の回転を制御して上記作用を確実に得ることができる。
【発明を実施するための最良の形態】
【００２８】
以下に、本発明の鋳造装置を図１に基づいて説明する。
筒状の鋳型１は、上部に内寸の大きな箱形（角筒）からなる押湯部２を有しており、該押湯部２の内面に引け巣防止用にカーボンプレート３が張り付けられている。
上記鋳型１は、断熱材又は水冷構造部材（図示しない）で被覆された回転装置６上に設置されており、前記鋳型１は回転装置６によって回転可能となっている。回転装置６は、前記鋳型１を設置するターンテーブル６０を備えており、該ターンテーブル６０には図示しないギヤを介してモータ６１が取り付けられ、該モータ６１によってターンテーブル６０が回転駆動される。前記モータ６１は回転速度の調整および回転方向の切替が可能になっている。
【００２９】
回転装置６には、ＣＰＵ７０と駆動回路７１とを備える回転制御部７に接続されており、さらに回転制御部７には、前記鋳型の回転速度と正逆の回転切替間隔とを設定する設定部７２が設けられている。回転制御部７は、回転速度としては、０〜１００ｒｐｍ、切替間隔としては１〜３００秒を好適に設定可能となっている。なお、回転設定部は、操作者の操作によって適宜の値を入力するように設定されていても良く、また、予め、必要なデータを不揮発メモリやＨＤＤなどの記憶手段に記憶しておき、これを読み出す構成のものであっても良い。
【００３０】
次に、上記鋳造装置の動作について説明する。
先ず、Ｍｇ合金などを坩堝などの溶解炉１０で溶解し、その金属溶湯１１をタンディッシュ１２を通して鋳型１内に注入する。金属溶湯１１は、押し湯部２の所定高さにまで収容される。次いで、予め設定部７２で設定された回転速度と回転切替間隔に基づいて制御指令がＣＰＵ７０から駆動回路７１に与えられ、制御信号が回転装置６に与えられる。これにより、回転装置６は、上記制御指令に従って鋳型１を回転させる。好適な回転速度で回転する鋳型１内では、金属溶湯の最外周の周速が４００〜１０００ｍｍ／秒となるように撹拌作用が与えられて溶湯の温度の均一化が図られており、押湯部２内においては適当な乱流が生じて撹拌作用が高められている。この際には、好適な回転速度によって液面の波立ちは抑えられている。また、鋳型１の回転によって金属溶湯１１の回転が定常化する直前に最適な切替間隔（５〜６０秒）で回転方向の切替がなされ、金属溶湯１１が効果的に撹拌される。上記により、偏析が少なく、微細均質化された組織を有する鋳造品が得られる。
【００３１】
なお、上記実施形態では、押湯部内面には特別な構造を設けていないが、図２に示すように、押湯部２ａの内面に溶湯１１に対する撹拌作用を与える撹拌部８を設けることも可能である。該撹拌部８は、この実施形態では、縦方向に伸長する突条（リブ）として形成されている。また、該撹拌部８の上端位置は、図２（ｂ）に示すように、金属溶湯を鋳型に収容した際に液面上に突出しているのが望ましく、好適には周方向に等角度間隔を有するように１〜４枚を設置する。但し、本発明としては特定の個数に限定されるものではない。
【実施例１】
【００３２】
（予備実験）
次に、本発明による攪拌の効果を確認するため、予備実験によりビーカの水とそこに浮遊させたワックス粒（比重０．９９）の挙動を観察した。図３に示すように、水３０にワックス粒３１を１００個浮遊させたビーカ３２をターンテーブル３３上に設置し、回転を行った。
回転は表１に示すように回転速度を変えて行い、反転間隔は一定（１０秒）とした。
その結果、反転を加えることで所定の回転速度で良好な撹拌効果が得られた。但し、このままではワックスが沈みこむような大きな攪拌力は得られない。そこで図４のようなリブ３２ａを液面付近に位置するようにビーカ３２の内面に設置した。リブの枚数及び回転数を変えてワックス挙動を観察した。液面から底面までの深さを１００％とし最も深くまで沈んだワックスの沈降深さを図５、液面から沈降したワックスの総量に対する割合を図６に示した。その結果、回転数が高い程、攪拌力は大きく、リブ枚数は２枚をピークとしてその前後で攪拌効果は低下した。また反転時に攪拌力は最高となる。但し、回転数を上げ過ぎると水の揺動が大きくなり、実際の鋳込み時、波立ち、飛散の可能性が有る。
なお、実際の大きな鋳造品の場合、周速が同等レベルであれば低回転でも良く、鋳造品外径がφ３００ｍｍで３０ｒｐｍ、φ６００ｍｍで１５ｒｐｍ程度で十分な効果がある。
【００３３】
【表１】
2006255716.tif 000003
【００３４】
上記予備実験をもとに、前記実施形態の鋳造装置を用いてＭｇ−Ｚｎ−ＲＥ系合金の鋳造を行った。
ターンテーブル上に内径φ３００ｍｍ、高さ約１０００ｍｍの軟鋼製の鋳型を設置し、溶解炉にてＭｇ合金を溶解した。合金はＹ＝６．６７ｗｔ％、Ｚｎ＝４．９１ｗｔ％、Ｌａ（ＲＥ）＝ｌ．０４ｗｔ％を目標に合金元素を調整した。溶解温度７８０℃で鋳型に注湯した。注湯直前からターンテーブルを３０ｒｐｍで回転し、３５秒毎に反転を繰り返した。鋳込み後、計１０分回転を行った。反転時間は攪拌力が定常になる最短の時間とし、凝固までの反転回数をできるだけ多く取るようにした。これは反転時に大きな攪拌が起こるためである。また、比較のために回転を行わない鋳造も行った。溶解方法、鋳型形状は同様である。なお、回転条件１は、３５秒後直ちに反転、これを繰り返し、回転条件２は、３０秒後一旦回転を止め、５秒間溶湯を慣性で回した後反転、これを繰り返した。
鋳造の約１時間後、装置より鋳型を外し、鋳造品を取り出して成分分析を行った。その結果を図７に示す。
【００３５】
製品部において、静止材の成分（×印）はプラス側にオーバーしているものが数点見られるが、回転攪拌したものはすべて目標範囲内に入っており、良好な成分値が得られていることがわかる。バラツキの幅を見ても回転のない通常の静止鋳造材は大きく振れているが、回転撹拌し凝固したものは変動幅が少なく、安定している。
【００３６】
また、回転攪拌材及び静止鋳造材において中心部、表面の径方向の成分値の違いも確認した。それらを図８、図９に示す。図８の回転攪拌材は鋳造品の上下方向、径方向とも目標範囲内に成分値は収まっている。それに対し図９の静止鋳造材は鋳造品底部から凝固の遅い上側に行くほど、また凝固の遅い径方向の中心部ほどＬａ、Ｚｎ、Ｙ共、濃化して目標成分を逸脱している。すなわち、攪拌による本発明の効果は明らかである。
また鋳造組織の観察も行った。図１０の顕微鏡写真に明らかなように、回転条件１によって回転攪拌した発明例の鋳造品は均質な等軸晶組織となっている。一方、攪拌を行わず静止して鋳造した比較例の鋳造品は、図１１の顕微鏡写真に示すように、等軸晶にはなっておらず、底部から上に伸びた方向性のあるものである。そのため、結晶粒径も粗くなっており、重量偏析、粒界偏析が見られた。なお、図１２において上記顕微鏡写真を模式的に示した。
以上、本発明について上記実施形態および実施例に基づいて説明したが、本発明は、上記説明に限定されるものではなく、発明の範囲内において当然に変更可能なものである。
【図面の簡単な説明】
【００３７】
【図１】本発明の一実施形態の鋳造装置を示す概略図である。
【図２】同じく変更例を示す概略図である。
【図３】本発明の実施例に用いた試験装置を示す概略図である。
【図４】同じく変更例を示す概略図である。
【図５】同じく、リブの枚数と沈降深さとの関係を示すグラフである。
【図６】同じく、リブの枚数と沈降量との関係を示すグラフである。
【図７】同じく、発明例において鋳型の回転状態を変えた際の鋳造材の化学成分の分布を示す図である。
【図８】同じく、発明例において鋳型の回転状態を変えた際の鋳造材の上下および径方向の化学成分の分布を示す図である。
【図９】同じく、回転を行わない従来例の鋳造材の上下および径方向の化学成分の分布を示す図である。
【図１０】同じく、発明例の鋳造品の組織観察写真である。
【図１１】同じく、従来例の鋳造品の組織観察写真である。
【図１２】同じく、発明例および従来例の鋳造品の組織観察写真の模式図である。
【符号の説明】
【００３８】
１    鋳型
２    押湯部
６    回転装置
６０  ターンテーブル
６１  モータ
７    回転制御部
８    撹拌部
１１    金属溶湯  
【図１】
2006255716.tif 000004
【図２】
2006255716.tif 000005
【図３】
2006255716.tif 000006
【図４】
2006255716.tif 000007
【図５】
2006255716.tif 000008
【図６】
2006255716.tif 000009
【図７】
2006255716.tif 000010
【図８】
2006255716.tif 000011
【図９】
2006255716.tif 000012
【図１２】
2006255716.tif 000013
【図１０】
2006255716.tif 000014
【図１１】
2006255716.tif 000015